가로세로 5 ㎝ 의 유리 기판 ( 이 글 XG ; 코닝 사 제 ) 상 에 , 착색 경화 성 수지 조성물 을 , 포스트 베 이크 후 의 막 두께 가 약 2 ∼ 4 ㎛ 가 되 도록 스핀 코팅 법 에 의해 도포 한 후 , 100 ℃ 에서 3 분 간 프리 베 이크 하 여 , 착색 조성물 층 을 형성 하 였 다 . 방랭 후 , 기판 상 에 형성 된 착색 조성물 층 에 , 노광기 ( TME - 150 RSK ; 탑 콘 ( 주 ) 제 ) 를 이용 하 여 , 대기 분위기 하 , 80 mJ / ㎠ 의 노광량 ( 365 ㎚ 기준 ) 으로 광 조사 하 였 다 . 광 조사 후 , 오븐 중 , 230 ℃ 에서 30 분 간 포스트 베 이크 를 행하 여 , 착색 도막 을 얻 었 다 .